(57)【要約】【課題】  窒素の含有量が少ないＳＵＳ３２９Ｊ１などの二相ステンレス鋼に対して、溶接金属の組織の改善によって、溶接割れ、および耐食性低下の発生を抑制することができる溶接方法を提供する。【解決手段】  本発明は、窒素含有量が質量％で０．０８％未満の二相ステンレス鋼を母材１とした二相ステンレス鋼の溶接方法である。この溶接方法では、母材１と溶接材料２との間に電圧を印加し、その間隙にアークを発生させる。このように、母材１と溶接材料２との間にアークが発生すると、そのアークの強い熱によって溶接材料２が溶融し、溶滴となって母材１に溶着し、質量％で０．１７〜０．４０％の窒素を含有する溶接金属４が母材１に形成される。【選択図】      図１
2014014830.tif 000002
【特許請求の範囲】
【請求項１】
窒素含有量が０．０８質量％未満の二相ステンレス鋼を母材とした、二相ステンレス鋼の溶接方法であって、
前記二相ステンレス鋼からなる母材に対向して溶接材料を配置し、母材と溶接材料との間に交流または直流の電圧を印加してアークを発生させることで溶接材料を溶融させ、該溶接材料が溶融した溶滴を母材に溶着させて、窒素含有量が０．１７〜０．４０質量％の溶接金属を母材に形成することを特徴とする二相ステンレス鋼の溶接方法。
【請求項２】
前記溶接材料は、金属心線と、該金属心線を被覆する被覆剤であって、窒素含有量が１５質量％以上の被覆剤とを有することを特徴とする請求項１に記載の二相ステンレス鋼の溶接方法。
【請求項３】
前記金属心線は、窒素含有量が０．０８〜０．３５質量％であることを特徴とする請求項２に記載の二相ステンレス鋼の溶接方法。
【発明の詳細な説明】
【技術分野】
【０００１】
本発明は、二相ステンレス鋼の溶接方法に関し、詳しくは、二相ステンレス鋼の被覆アーク溶接方法に関する。
【背景技術】
【０００２】
オーステナイト系ステンレス鋼は、孔食や隙間腐食などの腐食に対して優れた耐食性を有するが、応力腐食割れが発生しやすいという欠点を有する。これに対して、フェライト系ステンレス鋼は、応力腐食割れに対して高い耐性を示すが、オーステナイト系ステンレス鋼に比べて靭性が劣る。
【０００３】
このようなオーステナイト系ステンレス鋼およびフェライト系ステンレス鋼の問題点を解決し、耐食性、応力腐食割れに対する耐性、および靭性に優れたステンレス鋼として、フェライトとオーステナイトの二相が混在した組織を有する二相ステンレス鋼がある。
【０００４】
二相ステンレス鋼は、上記のような特性を有する材料であるので、たとえば、ＳＵＳ３２９Ｊ１などの二相ステンレス鋼が、化学工業などのプラントにおいて配管などに多く使用されている。
【０００５】
しかしながら、ＳＵＳ３２９Ｊ１などの二相ステンレス鋼は、溶接時に溶接金属部にてフェライト単相組織を形成する場合がある。フェライト単相組織を形成した場合、フェライト単相組織部での溶接割れ（低温割れ）、および耐食性の低下が懸念される。このような問題点を解決する方法として、たとえば、特許文献１には、窒素（Ｎ）などを含有する、特定の組成の二相ステンレス鋼が提案されている。
【先行技術文献】
【特許文献】
【０００６】
【特許文献１】特開平２−１９４４８号公報
【発明の概要】
【発明が解決しようとする課題】
【０００７】
特許文献１に記載される二相ステンレス鋼は、溶接性に優れた材料であると記載されているが、化学工業などのプラントの配管などには、一般にＳＵＳ３２９Ｊ１などの二相ステンレス鋼が多く使用されており、これらの溶接性に劣る二相ステンレス鋼に対する溶接金属の組織の改善が求められる。
【０００８】
したがって本発明の目的は、窒素の含有量が少ないＳＵＳ３２９Ｊ１などの二相ステンレス鋼に対して、溶接金属の組織の改善によって、溶接割れ、および耐食性低下の発生を抑制することができる溶接方法を提供することである。
【課題を解決するための手段】
【０００９】
本発明は、窒素含有量が０．０８質量％未満の二相ステンレス鋼を母材とした、二相ステンレス鋼の溶接方法であって、
前記二相ステンレス鋼からなる母材に対向して溶接材料を配置し、母材と溶接材料との間に交流または直流の電圧を印加してアークを発生させることで溶接材料を溶融させ、該溶接材料が溶融した溶滴を母材に溶着させて、窒素含有量が０．１７〜０．４０質量％の溶接金属を母材に形成することを特徴とする二相ステンレス鋼の溶接方法である。
【００１０】
また本発明の溶接方法において、前記溶接材料は、金属心線と、該金属心線を被覆する被覆剤であって、窒素含有量が１５質量％以上の被覆剤とを有することを特徴とする。
【００１１】
また本発明の溶接方法において、前記金属心線は、窒素含有量が０．０８〜０．３５質量％であることを特徴とする。
【発明の効果】
【００１２】
本発明によれば、窒素含有量が質量％で０．０８％未満の二相ステンレス鋼を母材とした二相ステンレス鋼の溶接方法である。この溶接方法では、母材と溶接材料との間に電圧を印加し、その間隙にアークを発生させる。このように、母材と溶接材料との間にアークが発生すると、そのアークの強い熱によって溶接材料が溶融し、溶滴となって母材に溶着し、質量％で０．１７〜０．４０％の窒素を含有する溶接金属が母材に形成される。
【００１３】
溶接金属は、溶接材料が溶融した溶滴が母材に溶着し、母材の一部と融合して形成される。たとえばＳＵＳ３２９Ｊ１などのように、窒素含有量が０．０８％未満の二相ステンレス鋼が母材であるときには、フェライト単相組織の溶接金属が母材に形成されてしまう場合があり、このような場合に溶接割れ、および耐食性低下が発生してしまう。
【００１４】
これに対して、本発明に係る二相ステンレス鋼の溶接方法では、母材に形成される溶接金属は、窒素含有量が質量％で０．１７〜０．４０％である。窒素にはオーステナイトを安定化し、オーステナイトの析出をしやすくする作用があるので、０．１７〜０．４０％の窒素が含有された溶接金属は、フェライト単相組織の生成が抑制された、フェライトとオーステナイトの二相が混在した組織を有するものとなり、溶接割れ、および耐食性低下が発生するのを抑制することができる。
【００１５】
また本発明によれば、金属心線に被覆剤が被覆された溶接材料を用いる。この溶接材料において被覆剤は、質量％で１５％以上の窒素を含有する。被覆剤は、溶接時のアーク熱で分解してアークを安定にするとともに、発生したガスあるいはスラグによって溶接金属を外気から保護して酸化を防止するほか、溶接金属に合金元素の添加も可能となる。このような機能を有する被覆剤として、１５％以上の窒素を含有する被覆剤を用いることによって、溶接金属に窒素を効率よく添加することができ、前述した０．１７〜０．４０％の窒素が含有された溶接金属を母材に形成することができる。したがって、フェライト単相組織の生成が抑制された、フェライトとオーステナイトの二相が混在した組織を有する溶接金属を母材に形成することができ、溶接割れ、および耐食性低下が発生するのを抑制することができる。
【００１６】
また本発明によれば、溶接材料を構成する金属心線が、質量％で０．０８〜０．３５％の窒素を含有する。金属心線は、溶接によって母材に形成される溶接金属の構成成分となる。このような機能を有する金属心線として、０．０８〜０．３５％の窒素を含有する金属心線を用いることによって、溶接金属に窒素を効率よく添加することができ、前述した０．１７〜０．４０％の窒素が含有された溶接金属を母材に形成することができる。したがって、フェライト単相組織の生成が抑制された、フェライトとオーステナイトの二相が混在した組織を有する溶接金属を母材に形成することができ、溶接割れ、および耐食性低下が発生するのを抑制することができる。
【図面の簡単な説明】
【００１７】
【図１】本発明の一実施形態に係る溶接方法を説明するための図である。
【発明を実施するための形態】
【００１８】
図１は、本発明の一実施形態に係る溶接方法を説明するための図である。本実施形態の溶接方法は、窒素含有量が質量％で０．０８％未満の二相ステンレス鋼を母材１とした二相ステンレス鋼の溶接方法である。
【００１９】
溶接方法としては、後述のように、母材１に形成される溶接金属４が、質量％で０．１７〜０．４０％の窒素を含有するような方法であれば、特に限定されるものではなく、たとえば、被覆アーク溶接、イナートガスアーク溶接などを挙げることができる。以下では、被覆アーク溶接について説明する。
【００２０】
なお、母材１に形成される溶接金属４における窒素含有量（質量％）は、不活性ガス搬送融解法（熱伝導法）による測定結果に基づいて算出することができる。
【００２１】
この方法では、溶接金属４を機械加工して切り粉とし、採取された切り粉（試料）を黒鉛坩堝にセットして、Ｈｅ（ヘリウム）ガス等の不活性ガス雰囲気下で加熱融解する。このようにして加熱融解して生じた気体中に含まれる二酸化炭素および水分を吸収分離し、吸収分離後に残った気体の熱伝導度を、熱伝導度検出器にて測定することにより窒素ガス量を求めて、溶接金属４中の窒素含有量に換算する。このようにして、母材１に形成される溶接金属４における窒素含有量を算出することができる。
【００２２】
なお、加熱融解して生じた気体中に含まれる、吸収分離した二酸化炭素の量を、赤外線検出器にて測定することにより、溶接金属４中の酸素含有量を求めることもできる。
【００２３】
母材１としての、窒素含有量が質量％で０．０８％未満の二相ステンレス鋼としては、たとえば、表１に示す組成を有するＳＵＳ３２９Ｊ１、ＵＮＳ  Ｓ３１１１０（ＸＭ−２６）などが挙げられる。なお、表１の数値は、質量％を示す。
【００２４】
【表１】
2014014830.tif 000003
【００２５】
本実施形態の二相ステンレス鋼の溶接方法では、母材１と溶接材料２との間に直流または交流の電圧を印加し、その間隙にアークを発生させる。このように、母材１と溶接材料２との間にアークが発生すると、そのアークの強い熱によって溶接材料２が溶融し、溶滴となって溶融池３に溶着され、そこで母材１の一部と融合して溶接金属４が母材１に形成される。本実施形態では、母材１に形成される溶接金属４が、質量％で０．１７〜０．４０％の窒素を含有する。
【００２６】
溶接金属４は、前述のように、溶接材料２が溶融した溶滴が母材１に溶着し、母材１の一部と融合して形成される。たとえばＳＵＳ３２９Ｊ１などのように、窒素含有量が０．０８％未満の二相ステンレス鋼が母材１であるときには、フェライト単相組織の溶接金属４が母材１に形成されてしまう場合があり、このような場合に溶接割れ、および耐食性低下が発生してしまう。
【００２７】
これに対して、本実施形態に係る二相ステンレス鋼の溶接方法では、母材１に形成される溶接金属４は、窒素含有量が質量％で０．１７〜０．４０％である。窒素にはオーステナイトを安定化し、オーステナイトの析出をしやすくする作用があるので、０．１７〜０．４０％の窒素が含有された溶接金属４は、フェライト単相組織の生成が抑制された、フェライトとオーステナイトの二相が混在した組織を有するものとなり、溶接割れ、および耐食性低下が発生するのを抑制することができる。
【００２８】
また、溶接材料２としては、金属心線２１に被覆剤２２が被覆された材料を用いることが好ましい。金属心線２１は、質量％で０．０８〜０．３５％の窒素を含有する金属材料から形成され、たとえば、表２に示す組成を有する、ＳＵＳ３２９Ｊ４Ｌ、ＵＮＳ  Ｓ３２７５０（ＳＡＦ２５０７）の二相ステンレス鋼に相当する金属材料から形成される。
【００２９】
【表２】
2014014830.tif 000004
【００３０】
金属心線２１は、溶接によって母材１に形成される溶接金属４の構成成分となる。このような機能を有する金属心線２１として、０．０８〜０．３５％の窒素を含有する金属心線２１を用いることによって、溶接金属４に窒素を効率よく添加することができ、前述した０．１７〜０．４０％の窒素が含有された溶接金属４を母材１に形成することができる。したがって、フェライト単相組織の生成が抑制された、フェライトとオーステナイトの二相が混在した組織を有する溶接金属４を母材１に形成することができ、溶接割れ、および耐食性低下が発生するのを抑制することができる。
【００３１】
また、溶接材料２において被覆剤２２は、質量％で１５％以上、好ましくは１５〜４０％の窒素を含有することが好ましい。なお、被覆剤２２は、たとえば、主成分が酸化チタンおよび石灰石で、窒素を含むガス発生材が含有されたものである。
【００３２】
被覆剤２２は、溶接時のアーク熱で分解してアークを安定にするとともに、発生したガスあるいはスラグ５によって溶接金属４を外気から保護して酸化を防止するほか、溶接金属４に合金元素の添加も可能となる。このような機能を有する被覆剤２２として、１５％以上の窒素を含有する被覆剤２２を用いることによって、溶接金属４に窒素を効率よく添加することができ、前述した０．１７〜０．４０％の窒素が含有された溶接金属４を母材１に形成することができる。したがって、フェライト単相組織の生成が抑制された、フェライトとオーステナイトの二相が混在した組織を有する溶接金属４を母材１に形成することができ、溶接割れ、および耐食性低下が発生するのを抑制することができる。
【００３３】
二相ステンレス鋼の溶接方法において、母材１と溶接材料２との間に直流電圧を印加したまま両者を一度接触させてから少し引き離すと、アークが発生する。このアークを通して大きい電流が流れるが、この電流は金属蒸気やそのまわりの各種の気体成分が解離して、正電気を帯びた陽イオンと負電気を帯びた電子に分かれ、これらがそれぞれ負と正の電極に向かって高速度で走る結果、いわゆるアーク電流が生じる。
【００３４】
直流アークの中の電圧分布は一様ではなく、陽極電圧降下、陰極電圧降下、およびアーク柱電圧の３種の領域に分かれる。両極の電圧降下は、電極の表面のきわめて短い長さの空間に生じる大きい電圧降下であって、その値は主として電極物質の種類で決まり、アークの長さやアーク電流には無関係にほぼ一定である。アーク柱では、気体および金属原子が正負のイオンに解離して運動しており、その中の電圧（アーク柱電圧）は、電極からの距離にほぼ比例して変化するが、その比例定数は主として被覆剤２２の種類やアーク電流の大きさに影響される。アーク柱の電圧はアークの長さにほぼ比例して増加するので、アーク電圧は、両極での一定の電圧降下とアーク柱電圧との和になる。
【００３５】
被覆アーク溶接において、直流の溶接電源を用いた場合を直流溶接と呼び、交流の溶接電源を用いた場合を交流溶接と呼ぶ。直流溶接において、溶接材料２を溶接電源の負極に連結した場合を正極性と呼び、これに対して正極に連結した場合を逆極性と呼ぶ。一般に電子の衝撃を受ける陽極のほうが陰極よりも発熱が大きいので、正極性のほうが溶接材料２の溶融が遅く母材１側の溶込みは深くなり、これに対して逆極性では溶接材料２の溶融速度が速くかつ母材１の溶込みは浅くなる傾向がある。したがって、母材１が薄板の溶接には、溶落ちを避けるために逆極性のほうがよい。直流溶接の極性は、溶接材料２の金属心線２１の材質、被覆剤２２の種類などに応じて適宜選定される。
【００３６】
交流溶接の場合には、電流の方向が１秒間に商用周波数だけ変化するので、極性も周波数に等しい回数で瞬間的に変化する。アークの維持と発生にはある程度の電圧が必要であるが、交流溶接では１秒間に商用周波数の２倍の回数だけアーク電圧が零になるので、被覆剤２２が形成されていない溶接材料２を用いた場合にはアークが明滅して安定性が悪く溶接できない。しかし、被覆剤２２が形成された溶接材料２を用いた場合には、高温に加熱された被覆剤２２からイオンを発生しやすく、それがアークの維持を容易にするので、交流溶接でも安定なアークが得られる。
【００３７】
母材１に溶接金属４が形成される溶接部に、外部より与えられる熱量を溶接入熱という。被覆アーク溶接において、アークが溶接の単位長（１ｃｍ）あたりに発生する電気的熱エネルギーＨ（Ｊ）は、アーク電圧Ｅ（Ｖ）、アーク電流Ｉ（Ａ）、溶接速度ｖ（ｃｍ／ｍｉｎ）とすれば、下記式（１）で与えられる。
Ｈ（Ｊ）＝６０ＥＩ／ｖ                …（１）
【００３８】
実際には、被覆アーク溶接における溶接入熱としては、この電気的熱エネルギーＨのほかに被覆剤２２の分解に伴う化学的熱エネルギーが加算される。
【００３９】
本実施形態では、被覆アーク溶接で用いられるアーク電流は７０〜２２０Ａ、アーク電圧は４〜１４Ｖ、溶接速度は３．９〜４５ｃｍ／ｍｉｎに設定され、これらの設定に応じて溶接入熱は３７０〜４８０００Ｊに設定される。なお、溶接入熱は溶接時間によって制御可能であり、上記の溶接入熱の設定範囲に応じて溶接時間は２〜５０ｓｅｃに設定される。
【００４０】
たとえば、アーク電流が１４４Ａ、アーク電圧が９Ｖ、溶接速度が１５ｃｍ／ｍｉｎのときは、溶接の単位長１ｃｍあたりの溶接入熱は５１８４Ｊとなる。このように算出される溶接入熱の何％が母材１に吸収されたかの比率をアークの熱効率という。この熱効率は、多くの因子、たとえば、母材１の板厚、溶接前の母材１の予熱温度、溶接材料２の直径、溶接速度、アークの長さ、アーク電流、被覆剤２２の種類、母材１と溶接材料２の熱伝導率や温度拡散率などに影響される。本実施形態では、溶接前の母材１の予熱温度は、たとえば、５０〜１５０℃に設定される。
【実施例】
【００４１】
以下、本発明を実施例により更に詳細に説明するが、実施例は本発明の一実施態様であり、本発明を限定するものではない。
【００４２】
＜水冷ショートビード試験＞
冷却水中に母材を半浸漬した状態（溶接部は接液していない状態）で溶接を行い、溶接後、冷却水中に全体を浸漬させた。
【００４３】
＜空冷ショートビード試験＞
ガスバーナーで予熱温度が１００℃となるように母材を予熱した後、溶接を行い、溶接後、空冷した。
【００４４】
（実施例１）
母材、溶接材料、アーク電流、アーク電圧、溶接入熱を以下の条件とし、被覆アーク溶接にて、水冷ショートビード試験および空冷ショートビード試験を行った。
【００４５】
［水冷ショートビード試験］
・母材：ＳＵＳ３２９Ｊ１によって形成された、外径５０ｍｍ、肉厚１０ｍｍの円筒管を母材とした。
・溶接材料：ＲＮＹ３２９Ｊ４Ｌを溶接材料として用いた。このＲＮＹ３２９Ｊ４Ｌは、直径４．０ｍｍの円柱状に形成された溶接材料であり、金属心線がＳＵＳ３２９Ｊ４Ｌに相当する二相ステンレス鋼（質量％で０．２６７％の窒素を含有）からなり、被覆剤が質量％で１８．５％の窒素を含有した材料から構成されたものである。なお、被覆剤は、主成分が酸化チタンおよび石灰石で、窒素を含むガス発生材が含有されたものである。
・アーク電流：１４４Ａ
・アーク電圧：９Ｖ
・溶接入熱：溶接時間で制御し、溶接時間が２〜７秒間の入熱小の条件と、溶接時間が６〜２３秒間の入熱大の条件との２条件で溶接入熱を行った。
【００４６】
［空冷ショートビード試験］
・母材：ＳＵＳ３２９Ｊ１によって形成された、外径５０ｍｍ、肉厚１０ｍｍの円筒管を母材とした。
・溶接材料：ＲＮＹ３２９Ｊ４Ｌを溶接材料として用いた。このＲＮＹ３２９Ｊ４Ｌは、直径４．０ｍｍの円柱状に形成された溶接材料であり、金属心線がＳＵＳ３２９Ｊ４Ｌに相当する二相ステンレス鋼（質量％で０．２６７％の窒素を含有）からなり、被覆剤が質量％で１８．５％の窒素を含有した材料から構成されたものである。なお、被覆剤は、主成分が酸化チタンおよび石灰石で、窒素を含むガス発生材が含有されたものである。
・アーク電流：１４４Ａ
・アーク電圧：９Ｖ
・溶接入熱：溶接時間で制御し、溶接時間が５秒間の入熱小の条件と、溶接時間が２０秒間の入熱大の条件との２条件で溶接入熱を行った。
【００４７】
（比較例１）
母材、溶接材料、アーク電流、アーク電圧、溶接入熱を以下の条件とし、イナートガスタングステンアーク溶接（ＴＩＧ溶接）にて、水冷ショートビード試験、空冷ショートビード試験を行った。比較例１において用いた溶接材料は、被覆剤が設けられておらず、窒素含有量が質量％で０．０９３１％のＳＵＳ３２９Ｊ１からなる金属心線のみの構成である。
【００４８】
（比較例２）
母材、溶接材料、アーク電流、アーク電圧、溶接入熱を以下の条件とし、イナートガスタングステンアーク溶接（ＴＩＧ溶接）にて、水冷ショートビード試験および空冷ショートビード試験を行った。
【００４９】
［水冷ショートビード試験］
・母材：ＳＵＳ３２９Ｊ１によって形成された、外径５０ｍｍ、肉厚１０ｍｍの円筒管を母材とした。
・溶接材料：ＴＧ３２９Ｊ４Ｌを溶接材料として用いた。このＴＧ３２９Ｊ４Ｌは、直径２．４ｍｍの円柱状に形成された溶接材料であり、金属心線がＳＵＳ３２９Ｊ４Ｌに相当する二相ステンレス鋼（質量％で０．１７８％の窒素を含有）からなり、被覆剤が設けられていないものである。
・アーク電流：１１５Ａ
・アーク電圧：１４．６Ｖ
・シールドガス：アルゴン（Ａｒ）
・溶接入熱：溶接時間で制御し、溶接時間が２〜７秒間の入熱小の条件と、溶接時間が６〜２３秒間の入熱大の条件との２条件で溶接入熱を行った。
【００５０】
［空冷ショートビード試験］
・母材：ＳＵＳ３２９Ｊ１によって形成された、外径５０ｍｍ、肉厚１０ｍｍの円筒管を母材とした。
・溶接材料：ＴＧ３２９Ｊ４Ｌを溶接材料として用いた。このＴＧ３２９Ｊ４Ｌは、直径２．４ｍｍの円柱状に形成された溶接材料であり、金属心線がＳＵＳ３２９Ｊ４Ｌに相当する二相ステンレス鋼（質量％で０．１７８％の窒素を含有）からなり、被覆剤が設けられていないものである。
・アーク電流：１１５Ａ
・アーク電圧：１４．６Ｖ
・シールドガス：アルゴン（Ａｒ）
・溶接入熱：溶接時間で制御し、溶接時間が９秒間の入熱小の条件と、溶接時間が３６秒間の入熱大の条件との２条件で溶接入熱を調整した。
【００５１】
（評価結果）
実施例１および比較例１，２について、母材に形成された溶接金属中の窒素含有量、溶接金属組織を評価した。その評価結果を表３に示す。なお、母材に形成された溶接金属中の窒素含有量は、前述した「不活性ガス搬送融解法」による測定結果に基づいて算出された値である。
【００５２】
【表３】
2014014830.tif 000005
【００５３】
表３の評価結果から明らかなように、実施例１では、水冷ショートビード試験および空冷ショートビード試験のいずれの試験においても、窒素含有量が質量％で０．１７〜０．４０％の溶接金属を母材に形成することができた。この結果、実施例１では、フェライトとオーステナイトとが混在した二相からなる組織を有する溶接金属が母材に形成された。
【００５４】
これに対して、比較例１，２では、水冷ショートビード試験および空冷ショートビード試験のいずれの試験においても、フェライト単相からなる組織を有する溶接金属が母材に形成された。このように比較例１，２においてフェライト単相組織の溶接金属が形成されたのは、溶接金属中に添加される窒素の量が少ないため、オーステナイトの安定化が促進されなかったためであると考えられる。
【符号の説明】
【００５５】
１  母材
２  溶接材料
３  溶融池
４  溶接金属
５  スラグ
２１  金属心線
２２  被覆剤
【図１】
2014014830.tif 000006